(57)【要約】【課題】帯電安定性と流動性が維持できる高耐久性を有するトナーを提供することである。【課題手段】結晶性ポリエステルを含有するトナー粒子と無機微粒子Ａとを有するトナーであって、トナー粒子表面における前記無機微粒子Ａ粒子の体積基準での粒度分布において、小粒子側からの累積値が１６体積％となる粒径をＤ１６、累積値が５０体積％となる粒径をＤ５０、累積値が８４体積％となる粒径をＤ８４としたとき、Ｄ５０が８０ｎｍ以上２００ｎｍ以下であり、粒度分布指標Ａが１．７０以上３．００以下であることを特徴とする。【選択図】なし【特許請求の範囲】
【請求項１】
結晶性ポリエステルを含有するトナー粒子、および、無機微粒子Ａを有するトナーであって、
該トナー粒子の表面における該無機微粒子Ａの体積基準での粒度分布において、小粒子側からの累積値が１６体積％となる粒径をＤ１６とし、累積値が５０体積％となる粒径をＤ５０とし、累積値が８４体積％となる粒径をＤ８４としたとき、
Ｄ５０が８０ｎｍ以上２５０ｎｍ以下であり、
Ｄ８４／Ｄ１６で表わされる粒度分布指標Ａが、１．７０以上３．００以下であることを特徴とするトナー。
【請求項２】
Ｄ８４／Ｄ５０で表わされる粒度分布指標Ｂが１．３０以上１．８０以下である請求項１に記載のトナー。
【請求項３】
前記無機微粒子Ａは、真密度が２．０ｇ／ｃｍ3以上のシリカ微粒子である請求項１または２に記載のトナー。
【請求項４】
前記無機微粒子Ａの１次粒子の形状係数ＳＦ−２が１１９以下である請求項１乃至３のいずれか１項に記載のトナー。
【請求項５】
前記無機微粒子Ａの１次粒子の形状係数ＳＦ−２が１１６以下である請求項１乃至３のいずれか１項に記載のトナー。
【請求項６】
前記無機微粒子Ａによるトナー粒子表面の被覆率が２４面積％以上である請求項１乃至５のいずれか１項に記載のトナー。
【請求項７】
請求項１乃至６のいずれか１項に記載のトナーを像担持体に現像する現像工程と、前記トナーを像担持体から転写媒体に転写する転写工程と、前記トナーを転写媒体に定着する定着工程を有することを特徴とする画像形成方法。
【請求項８】
前記転写媒体がラフ紙もしくは古紙再生紙である請求項７に記載の画像形成方法。
【発明の詳細な説明】
【技術分野】
【０００１】
本発明は、電子写真方式、静電記録方式、静電印刷方式、トナージェット方式に用いられるトナーに関する。
【背景技術】
【０００２】
複写機およびプリンターが広く普及するに従い、トナーに要求される性能もより高度になっている。近年では、プリントオンデマンド（ＰＯＤ）と呼ばれる、製版工程を経ずに直接印刷するデジタル印刷技術が注目されている。このプリントオンデマンド（ＰＯＤ）は、小ロット印刷、１枚毎に内容を変えた印刷（バリアブル印刷）、分散印刷にも対応していけることから、従来のオフセット印刷に対してアドバンテージがある。トナーを用いた画像形成方法のＰＯＤ市場への適用を考えた場合、長期間にわたり高速で且つ、多量に出力する場合であっても高品質な画質のプリント成果物を安定的に得ることが求められる。
そこでこれまで、流動性を維持することを目的に、スペーサー効果を付与できる大粒径粒子を添加した提案が多数なされてきた。特許文献１では、ゾルゲル法により形成された異型状のシリカ粒子を樹脂粒子本体に添加することで、樹脂粒子本体の流動性を維持させる提案がなされている。
また、省エネの観点から、低温でも定着可能なトナーが求められている。これに対して、特許文献２では、トナー粒子に結晶性ポリエステルを添加し、そのシャープメルト性を活かした低温定着トナーが開発されてきている。
【先行技術文献】
【特許文献】
【０００３】
【特許文献１】特開２０１２−１４９１６９号公報
【特許文献２】特開２０１３−２３５２２２号公報
【発明の概要】
【発明が解決しようとする課題】
【０００４】
一方、ＰＯＤ市場において、プリントする紙の表面粗さによらないプリント成果物の画質を得ることも求められている。世界各地で製造される様々な紙種で安定した画質の成果物の出力ができれば、これもオフセット印刷やインクジェット印刷に対してアドバンテージを得ることができる。さまざまな紙種がある中で、ラフ紙と呼ばれる表面粗さが粗い紙は低コストで製造が可能な一方、特にベタ画像の品位の一つであるベタ画像均一性が低下しやすい。高品位なベタ画像の均一性を得るためには、トナー材料開発に対して、転写均一性と優れた定着特性が要求される。
上記文献で提案されたような大粒径の粒子が外添されたトナーを使用すると、トナー耐久性が向上しやすくなる一方、紙への定着時においてトナー粒子間および、トナー粒子と紙表面の密着を阻害することが多くなる。特に結晶性ポリエステルを添加したトナーである場合、結晶性ポリエステルの添加によって向上した定着性を阻害し、定着部材へのオフセットが発生し、ベタの均一性が低下してしまう課題が存在する。
本発明の目的は、上記の課題を解決することを目的とする。すなわち、転写性と低温定着性を両立し、優れたベタ均一性を得ることができる電子写真画像形成用のトナーを提供することである。
【課題を解決するための手段】
【０００５】
上記の課題は、下記の構成のトナーにより解決することができる。
すなわち、本発明は、結晶性ポリエステルを含有するトナー粒子、および、無機微粒子Ａを有するトナーであって、
該トナー粒子の表面における該無機微粒子Ａの体積基準での粒度分布において、小粒子側からの累積値が１６体積％となる粒径をＤ１６とし、累積値が５０体積％となる粒径をＤ５０とし、累積値が８４体積％となる粒径をＤ８４としたとき、
Ｄ５０が８０ｎｍ以上２５０ｎｍ以下であり、
Ｄ８４／Ｄ１６で表わされる粒度分布指標Ａが、１．７０以上３．００以下であることを特徴とするトナーに関する。
また、本発明は、上記構成のトナーを像担持体に現像する現像工程と、前記トナーを像担持体から転写媒体に転写する転写工程と、前記トナーを転写媒体に定着する定着工程を有することを特徴とする画像形成方法に関する。
【発明の効果】
【０００６】
本発明によれば、転写性と低温定着性を両立し、低温環境におけるラフ紙を用いた場合であっても優れたベタ均一性の出力画像成果物を得ることができるトナーを提供することができる。
【発明を実施するための形態】
【０００７】
以下、本発明を実施するための形態を詳細に説明する。
【０００８】
本発明のトナーは、結晶性ポリエステルを含有するトナー粒子と無機微粒子Ａとを有するトナーであって、トナー粒子表面における前記無機微粒子Ａの体積基準での粒度分布において、小粒子側からの累積値が１６体積％となる粒径をＤ１６、累積値が５０体積％となる粒径をＤ５０、累積値が８４体積％となる粒径をＤ８４としたとき、Ｄ５０が８０ｎｍ以上２５０ｎｍ以下であり、粒度分布指標Ａが１．７０以上３．００以下であることを特徴とする。
【０００９】
なお、本発明における粒度分布指標Ａとは、Ｄ８４／Ｄ１６の値を示す。この数値が大きいほど無機微粒子Ａの体積粒度分布がブロードであることを示す。
【００１０】
上記本発明のトナーは、低温環境において表面粗さの大きいラフ紙を使用した場合においても、画像形成出力紙のベタ均一性を保つことができ、安定して高品位な画像を出力できる。
【００１１】
本発明において、上記課題を解決するに至った理由は必ずしも明確ではないが、以下のように考えられる。
【００１２】
本発明のトナーは、定着工程で紙繊維に対する付着力を高くすることができる結晶性ポリエステルを含有する。結晶性ポリエステルは、トナー中で結晶として存在するため、定着工程において、結晶の融解温度で一気に融解して比較的低い定着装置の温度でもトナー粘度が十分低下しやすい。このため溶融したトナー中の結晶性ポリエステルが紙繊維の表面になじんで密着し、トナーの紙への付着力が高まる。また、ポリエステルは紙繊維の主成分であるセルロースと極性が近く、親和性が高いのでより付着力が高い。これらの効果によりラフ紙の低温定着時において、定着部材へのオフセットを抑止する効果を発揮できる。
【００１３】
さらに、結晶性ポリエステルはトナーの表面の電気抵抗を下げる効果を有し、トナー表面の帯電サイト間の電荷交換がムラなく行われ易いため、トナーの帯電量分布において、高すぎる帯電量のトナーを低減して帯電量分布をシャープにでき、ムラのない転写を実現する。また、この効果は、特に低温での定着工程においても有効である。すなわち高い帯電のトナー粒子が少ないことで、定着部材へのトナーの静電オフセットが抑止できるため、よりムラのない定着画像を得ることができる。
【００１４】
さらに本発明のトナーは、そのトナー表面に体積平均粒径Ｄ５０が８０ｎｍ以上２５０ｎｍ以下の無機微粒子Ａを存在させる。
【００１５】
このサイズの粒子がトナー表面に存在すると、トナーと像担持体との付着力を低減できるために転写性を向上し、ラフ紙の凹部にもトナーが電界飛翔して転写されるため、均一なベタ転写性を得ることができる。また、トナーを長期保管した場合のトナー同士の密着凝集を抑止して、トナー帯電分布をシャープに保ち、高い転写均一性を維持することが可能である。
【００１６】
一方、このサイズの粒径はその大きさゆえに、前述した定着工程における結晶性ポリエステルの紙への接触機会を減じ、定着改善効果を発揮できないことがある。
【００１７】
この課題に対して、本発明に用いる無機微粒子Ａは、従来の大粒径粒子と比較して粒度分布をブロード化している。
【００１８】
大粒径の無機微粒子Ａの粒度分布が適正にブロードであることで、トナー表面において形成される無機微粒子Ａの被覆状態は、トナー表面の凹凸高さにおいて高低差が生まれやすい。転写または定着工程において圧力が加わった場合に、トナー層の再配置がおこり、トナー表面の無機微粒子の作る高低差の非凸部（低部）が優先的に紙の繊維表面に接触する。これにより、トナー中の結晶性ポリエステルの紙繊維への接触機会が大きくなり、結晶性ポリエステルの定着改善効果を活かしやすい。また、転写または定着工程において圧力が加わった場合に、トナー表面の無機微粒子層の非凸部（低部）同士が接触した箇所が増え、トナーの定着溶融時においてトナー粒子間の結合力が高くなり、よりオフセットに強いトナー定着溶融層を形成できる。
【００１９】
無機微粒子Ａの粒度分布がシャープは場合、定着工程において結晶性ポリエステルの紙への直接関与が失われて定着ベタ均一性効果を発揮しにくくなるか、または保管性が十分でなくなり、転写ベタ均一性効果が得にくくなる。
【００２０】
以上のように、本発明のトナーは、結晶性ポリエステルとブロードな粒度分布を有する無機微粒子Ａの存在により、定着画像のベタ均一性がすぐれる。そしてその要因は、像担持体から紙へトナーを転写する工程でムラなく転写される転写均一性と、紙へトナーを定着する工程でムラなく紙へ定着される定着均一性が高度に両立することができたためと考えられる。
【００２１】
本発明においてその目的を達成するに好ましいトナーの構成を以下に詳述する。
【００２２】
［結着樹脂］
本発明のトナーに使用される結着樹脂としては、下記の重合体を用いることが可能であある。
【００２３】
例えば、ポリスチレン、ポリ−ｐ−クロルスチレン、ポリビニルトルエンなどのスチレン及びその置換体の単重合体；スチレン−ｐ−クロルスチレン共重合体、スチレン−ビニルトルエン共重合体、スチレン−ビニルナフタリン共重合体、スチレン−アクリル酸エステル共重合体、スチレン−メタクリル酸エステル共重合体、スチレン−α−クロルメタクリル酸メチル共重合体、スチレン−アクリロニトリル共重合体、スチレン−ビニルメチルエーテル共重合体、スチレン−ビニルエチルエーテル共重合体、スチレン−ビニルメチルケトン共重合体、スチレン−アクリロニトリル−インデン共重合体などのスチレン系共重合体；ポリ塩化ビニル、フェノール樹脂、天然変性フェノール樹脂、天然樹脂変性マレイン酸樹脂、アクリル樹脂、メタクリル樹脂、ポリ酢酸ビニル、シリコーン樹脂、ポリエステル樹脂、ポリウレタン、ポリアミド樹脂、フラン樹脂、エポキシ樹脂、キシレン樹脂、ポリビニルブチラール、テルペン樹脂、クマロン−インデン樹脂、石油系樹脂などが使用できる。
【００２４】
これらの中で、低温定着性、帯電性の観点で、ポリエステル樹脂を用いることが好ましい。
【００２５】
［ワックス］
本発明のトナーは、ワックスを含有してもよく、本発明のトナーに用いられるワックスとしては、例えば以下のものが挙げられる。低分子量ポリエチレン、低分子量ポリプロピレン、アルキレン共重合体、マイクロクリスタリンワックス、パラフィンワックス、フィッシャートロプシュワックスの如き炭化水素系ワックス；酸化ポリエチレンワックスの如き炭化水素系ワックスの酸化物又はそれらのブロック共重合物；カルナバワックスの如き脂肪酸エステルを主成分とするワックス類；脱酸カルナバワックスの如き脂肪酸エステル類を一部又は全部を脱酸化したもの。これらのワックスの中でも、低温定着性、耐ホットオフセット性を向上させるという観点で、パラフィンワックス、フィッシャートロプシュワックスの如き炭化水素系ワックス、もしくはカルナバワックスの如き脂肪酸エステル系ワックスが好ましい。
【００２６】
本発明においては、耐ホットオフセット性がより向上する点で、炭化水素系ワックスがより好ましい。前記ワックスの含有量は、結着樹脂１００質量部に対して、１．０質量部以上２０．０質量部以下で使用されることが好ましい。ワックスの含有量がこの範囲にあるとき、高温での耐ホットオフセット性を維持に効率的に発揮することが可能となり易い。
【００２７】
また、トナーの保存性と耐ホットオフセット性の両立の観点から、示差走査熱量分析装置（ＤＳＣ）で測定される昇温時の吸熱曲線において、温度３０℃以上２００℃以下の範囲に存在する最大吸熱ピークのピーク温度が５０℃以上１１０℃以下であることが好ましい。
【００２８】
［着色剤］
本発明のトナーに含有できる着色剤としては、以下のものが挙げられる。
【００２９】
黒色着色剤としては、カーボンブラック；イエロー着色剤とマゼンタ着色剤及びシアン着色剤とを用いて黒色に調色したものが挙げられる。着色剤には、顔料を単独で使用してもかまわないが、染料と顔料とを併用してもよい。
【００３０】
上記着色剤の使用量は、結着樹脂１００質量部に対して、０．１質量部以上３０．０質量部以下で使用されることが好ましい。
【００３１】
［荷電制御剤］
本発明のトナーには、必要に応じて荷電制御剤を含有させることもできる。この荷電制御剤としては、例えばネガ系荷電制御剤としては、サリチル酸金属化合物、ナフトエ酸金属化合物、ジカルボン酸金属化合物、スルホン酸又はカルボン酸を側鎖に持つ高分子型化合物、スルホン酸塩或いはスルホン酸エステル化物を側鎖に持つ高分子型化合物、カルボン酸塩或いはカルボン酸エステル化物を側鎖に持つ高分子型化合物、ホウ素化合物、尿素化合物、ケイ素化合物、カリックスアレーンが挙げられる。荷電制御剤はトナー粒子に対して内添しても良いし外添しても良い。荷電制御剤の添加量は、結着樹脂１００質量部に対して、０．２質量部以上１０．０質量部以下が好ましい。
【００３２】
［結晶性ポリエステル］
本発明のトナーは結晶性ポリエステルを含有する。
【００３３】
本発明のトナーにおいて、トナー粒子に含まれる結晶性ポリエステルは、炭素数２以上２２以下の脂肪族ジオールと、炭素数２以上２２以下の脂肪族ジカルボン酸とを主成分として含む単量体組成物を重縮合反応させることにより得られるものが好ましい。
【００３４】
なお、結晶性樹脂とは、示差走査熱量分析装置による比熱変化測定の可逆比熱変化曲線において、明確な吸熱ピーク（融点）が観測される樹脂を指す。
【００３５】
炭素数２以上２２以下（より好ましくは炭素数４以上１２以下）の脂肪族ジオールとしては、特に限定されないが、鎖状（より好ましくは直鎖状）の脂肪族ジオールであることが好ましく、例えば、エチレングリコール、ジエチレングリコール、トリエチレングリコール、１，２−プロピレングリコール、１，３−プロピレングリコール、ジプロピレングリコール、１，４−ブタンジオール、１，４−ブタジエングリコール、トリメチレングリコール、テトラメチレングリコール、ペンタメチレングリコール、ヘキサメチレングリコール、オクタメチレングリコール、ノナメチレングリコール、デカメチレングリコール、ネオペンチルグリコールが挙げられる。これらの中でも、特にエチレングリコール、ジエチレングリコール、１，４−ブタンジオール、及び１，６−ヘキサンジオールのような直鎖脂肪族、α，ω−ジオールが好ましく例示される。
【００３６】
上記アルコール成分のうち、好ましくは５０質量％以上１００質量％以下、より好ましくは７０質量％以上が、炭素数２以上２２以下の脂肪族ジオールから選ばれるアルコールである。
【００３７】
本発明において、上記脂肪族ジオール以外の多価アルコール単量体を用いることもできる。該多価アルコール単量体のうち２価アルコール単量体としては、ポリオキシエチレン化ビスフェノールＡ、ポリオキシプロピレン化ビスフェノールＡ等の芳香族アルコール；１，４−シクロヘキサンジメタノール等が挙げられる。また、該多価アルコール単量体のうち３価以上の多価アルコール単量体としては、１，３，５−トリヒドロキシメチルベンゼン等の芳香族アルコール；ペンタエリスリトール、ジペンタエリスリトール、トリペンタエリスリトール、１，２，４−ブタントリオール、１，２，５−ペンタントリオール、グリセリン、２−メチルプロパントリオール、２−メチル−１，２，４−ブタントリオール、トリメチロールエタン、トリメチロールプロパン等の脂肪族アルコール等が挙げられる。
【００３８】
さらに、本発明において、結晶性ポリエステルの特性を損なわない程度に１価のアルコ−ルを用いてもよい。該１価のアルコールとしては、例えばｎ−ブタノール、イソブタノール、ｓｅｃ−ブタノール、ｎ−ヘキサノール、ｎ−オクタノール、ラウリルアルコール、２−エチルヘキサノール、デカノール、シクロヘキサノール、ベンジルアルコール、ドデシルアルコール等の１官能性アルコールなどが挙げられる。
【００３９】
一方、炭素数２以上２２以下（より好ましくは炭素数６以上１４以下）の脂肪族ジカルボン酸としては、特に限定されないが、鎖状（より好ましくは直鎖状）の脂肪族ジカルボン酸であることが好ましい。具体例としてはシュウ酸、マロン酸、コハク酸、グルタル酸、アジピン酸、ピメリン酸、スペリン酸、グルタコン酸、アゼライン酸、セバシン酸、ノナンジカルボン酸、デカンジカルボン酸、ウンデカンジカルボン酸、ドデカンジカルボン酸、マレイン酸、フマル酸、メサコン酸、シトラコン酸、イタコン酸が挙げられ、これらの酸無水物又は低級アルキルエステルを加水分解したものなども含まれる。
【００４０】
本発明において、上記カルボン酸成分のうち、好ましくは５０質量％以上１００質量％以下、より好ましくは７０質量％以上が、炭素数２以上２２以下の脂肪族ジカルボン酸から選ばれるカルボン酸である。
【００４１】
本発明において、上記炭素数２以上２２以下の脂肪族ジカルボン酸以外の多価カルボン酸を用いることもできる。その他の多価カルボン酸単量体のうち、２価のカルボン酸としては、イソフタル酸、テレフタル酸等の芳香族カルボン酸；ｎ−ドデシルコハク酸、ｎ−ドデセニルコハク酸の脂肪族カルボン酸；シクロヘキサンジカルボン酸などの脂環式カルボン酸が挙げられ、これらの酸無水物又は低級アルキルエステルなども含まれる。また、その他のカルボン酸単量体のうち、３価以上の多価カルボン酸としては、１，２，４−ベンゼントリカルボン酸（トリメリット酸）、２，５，７−ナフタレントリカルボン酸、１，２，４−ナフタレントリカルボン酸、ピロメリット酸等の芳香族カルボン酸、１，２，４−ブタントリカルボン酸、１，２，５−ヘキサントリカルボン酸、１，３−ジカルボキシル−２−メチル−２−メチレンカルボキシプロパン、等の脂肪族カルボン酸が挙げられ、これらの酸無水物又は低級アルキルエステル等の誘導体等も含まれる。
【００４２】
さらに、本発明において、結晶性ポリエステルの特性を損なわない程度に１価のカルボン酸を含有していてもよい。１価のカルボン酸としては、例えば安息香酸、ナフタレンカルボン酸、サリチル酸、４−メチル安息香酸、３−メチル安息香酸、フェノキシ酢酸、ビフェニルカルボン酸、酢酸、プロピオン酸、酪酸、オクタン酸、デカン酸、ドデカン酸、ステアリン酸などのモノカルボン酸が挙げられる。
【００４３】
本発明における結晶性ポリエステルは、通常のポリエステル合成法に従って製造することができる。例えば、前記したカルボン酸単量体とアルコ−ル単量体とをエステル化反応、又はエステル交換反応せしめた後、減圧下又は窒素ガスを導入して常法に従って重縮合反応させることで所望の結晶性ポリエステルを得ることができる。
【００４４】
上記エステル化又はエステル交換反応は、必要に応じて硫酸、チタンブトキサイド、ジブチルスズオキサイド、酢酸マンガン、酢酸マグネシウムなどの通常のエステル化触媒又はエステル交換触媒を用いて行うことができる。
【００４５】
また、上記重縮合反応は、通常の重合触媒、例えばチタンブトキサイド、ジブチルスズオキサイド、酢酸スズ、酢酸亜鉛、二硫化スズ、三酸化アンチモン、二酸化ゲルマニウムなど公知の触媒を使用して行うことができる。触媒の中でも無機錫（ＩＩ）化合物が好ましい。無機錫（ＩＩ）化合物を用いたポリエステルは、抵抗を低くでき、トナー表面の大径無機微粒子Ａの帯電分布均一化性能が高く、転写均一性をよりよくできる。
【００４６】
エステル化若しくはエステル交換反応又は重縮合反応において、得られる結晶性ポリエステルの強度を上げるために全単量体を一括仕込みしたり、低分子量成分を少なくするために２価の単量体を先ず反応させた後、３価以上の単量体を添加して反応させたりする等の方法を用いてもよい。
【００４７】
トナー粒子に含有させる結晶性ポリエステルの量は、０．２質量％以上８０．０質量％以下が好ましく、０．５質量％以上３０．０質量％以下がより好ましい。
【００４８】
［無機微粒子Ａ］
本発明のトナーは、無機微粒子Ａを含有する。本発明における無機微粒子Ａとしては、金属酸化物である、シリカ、アルミナ、酸化マグネシウム、酸化チタン、酸化ジルコニウム、酸化クロム、酸化セリウム、酸化錫、酸化亜鉛、などからなる無機微粒子が挙げられる。また、無定形炭素（カーボンブラックなど）、窒化物（窒化ケイ素など）、炭化物（炭化ケイ素など）、金属塩（チタン酸ストロンチウム、硫酸カルシウム、硫酸バリウム、炭酸カルシウムなど）からなる無機微粒子が挙げられる。また、前記無機微粒子Ａは、上記の如き金属酸化物を単独で使用してもよいし、複数で使用してもよい。さらに、複数の金属酸化物を複合化したものであっても良い。
【００４９】
本発明においては、無機微粒子Ａが真密度が２．０ｇ／ｃｍ3以上のシリカ微粒子であることが好ましい。シリカ微粒子は高抵抗であるため、転写バイアスによる電荷注入を受けにくく、転写工程でトナー帯電量分布がブロード化または低下することが抑止でき、転写での飛び散りを抑止できる。さらに、真比重が２．０ｇ／ｃｍ3以上であると電界によるトナー飛翔時の慣性が安定化するためか、転写での飛び散りが抑制される。
【００５０】
シリカの製造方法として、例えば、以下の方法が挙げられる。珪素化合物をガス状にして火炎中において分解・溶融させる火炎溶融法；四塩化珪素を酸素、水素、希釈ガス（例えば、窒素、アルゴン、二酸化炭素など）の混合ガスとともに高温で燃焼させる気相法（乾式法シリカ又はヒュームドシリカ）；水が存在する有機溶媒中で、アルコキシシランを触媒により加水分解、縮合反応させ後、得られたシリカゾル懸濁液から、溶媒除去、乾燥する湿式法（ゾルゲルシリカ）。
【００５１】
さらに、上記の如き製造方法によって得られたシリカ粒子を分級処理及び／または解砕処理によって、所望の個数平均粒径にする方法も用いても良い。
【００５２】
本発明の無機微粒子Ａは、より高抵抗であり、湿度の影響を受けにくいことから、気相法または火炎溶融法で製造されたシリカがより好ましい。気相法または火炎溶融法で製造されたシリカを用いる場合、原料ガス供給速度や、可燃性ガスの供給量及び酸素比率などによって一次粒子の体積平均粒径や粒度分布を制御することが可能である。
【００５３】
本発明においては、粒度分布を所望の範囲にするため、特に火炎溶融法が好ましい。火炎溶融法により得られるシリカ粒子の特徴として、形成された粒子同士が、比較的、独立した粒子として存在することができ、且つ、粒度分布がブロードに調整することが可能である。ゾルゲル法により製造されたシリカは、粒度分布が比較的シャープになり易い。
【００５４】
さらに、本発明の無機微粒子Ａは、表面処理によって表面が疎水化されていることが好ましい。表面が疎水化されていることで、シリカ粒子の吸湿が抑えられ、トナーの帯電性が高まり、耐久時においても帯電しやすくなり、安定した画像濃度が得られやすい。
【００５５】
表面処理としては、シランカップリング処理、オイル処理、フッ素処理、アルミナ被膜を形成する表面処理などを挙げることでき、適宜選択することができる。また複数種の表面処理を選択することも可能であり、それらの処理の順序も任意である。
【００５６】
本発明の無機微粒子Ａは、表面処理剤としてヘキサメチルジシラザンまたはジメチルジクロロシランを用いたものがより好ましい。
【００５７】
シランカップリング剤処理の方法としては微粉体を撹拌によってクラウド状としたものに気化したシランカップリング剤を反応させる乾式法、または微粉体を溶媒中に分散させシランカップリング剤を滴下反応させる湿式法のいずれも採用することができる。
【００５８】
オイル処理としては、シリコーンオイル、フッ素オイル、各種変性オイルを用いることができ、ジメチルシリコーンオイル、アルキル変性シリコーンオイル、α−メチルスチレン変性シリコーンオイル、クロルフェニルシリコーンオイル、フッ素変性シリコーンオイルなどが挙げられる。
【００５９】
シリコーンオイルとしては、２５℃における粘度が５０ｍｍ2／ｓ以上５００ｍｍ2／ｓ以下のものであればよく、オイル処理量は、該無機微粒子の原体１００質量部に対して１質量部以上３５質量部以下の範囲で選択することが好ましい。
【００６０】
本発明の無機微粒子Ａは、トナー粒子に含まれる結着樹脂１００質量部に対して０．５質量部以上１５．０質量部以下であることが好ましく、より好ましくは０．８質量部以上１０．０質量部以下、さらに好ましく１．０質量部以上８．０質量部以下である。無機微粒子の含有量が上記範囲にあると、トナー付着力低減とトナー流動性向上のバランスが保たれ、転写均一性を得やすい。
【００６１】
本発明の無機微粒子Ａは、１次粒子の個数平均粒径が、５０μｍ以上２００μｍ以下であることが好ましく、より好ましくは７０μｍ以上１８０μｍ以下であり、さらに好ましくは９０μｍ以上１５０μｍ以下である。一次粒子の個数平均粒径が上記範囲にあると、トナー粒子表面における体積基準での粒度分布が所望の範囲に調整しやすくなる。
【００６２】
本発明の無機微粒子Ａは、略球状から球状が好ましい。無機微粒子の１次粒子の形状係数ＳＦ−２が好ましくは１１９以下であり、より好ましくは１１６以下であり、特に好ましくは１１３以下である。無機微粒子が略球状から球状であることで、液架橋力により摩擦の大きくなる高湿環境下でも無機粒子の転がりによるミクロな流動性を維持しやすい。そのため、転写工程または定着工程で圧力を受けた場合に個々のトナー粒子の移動や回転による再配置がおきやすく、トナー層厚みが均されて、高湿環境下でもムラの無いベタ画像を得ることができる。
【００６３】
本発明の無機微粒子Ａは、トナー粒子表面における体積基準での粒度分布において小粒子側からの累積値が５０体積％となる粒径Ｄ５０が、８０ｎｍ以上２５０ｎｍ以下である。好ましくはＤ５０が、８０ｎｍ以上２００ｎｍ以下であり、より好ましくは８０ｎｍ以上１６０ｎｍ以下である。Ｄ５０が８０ｎｍ未満の場合、転写工程における付着力低減効果が限定的であり、ラフ紙の転写均一性に対する効果が十分でない。Ｄ５０が２５０ｎｍより大きい場合、粒径が大きくなり過ぎ、トナー粒子表面へ均一に付着しにくくなる。その結果、ラフ紙への転写均一性に十分な流動性が得られにくい。
【００６４】
本発明の無機微粒子Ａは、適正な粒度分布のブロードであることが本発明の効果を得るうえで必要であり、その指標としては粒度分布指標Ａが１．７０以上３．００以下であり、好ましくは１．８０以上２．４０以下である。粒度分布指標Ａが上記範囲であると、前述のとおり、転写均一性を維持した上で、結晶性ポリエステルの低温定着性能を活かすことができ、ラフ紙の定着画像のベタ均一性が優れる。
【００６５】
また、本発明の無機微粒子Ａは、粒度分布指標Ｂが１．３０以上１．８０以下であることが好ましい。なお、本発明における粒度分布指標Ｂとは、Ｄ８４／Ｄ５０の値を示し、粒度分布指標Ｂが大きくなるほど、大粒径側がよりブロードであることを示す。粒度分布指標Ｂが上記範囲であると、転写または定着での圧力によるトナー粒子同士が接触した際の外添凸部同士がぶつかってずれてトナー表面同士のかみ合わせ性がより向上し、定着におけるトナー粒子間の結合状態が強固になる。これにより、紙上のトナー載り量が少ない画像、例えばハーフトーン画像の画像均一性が向上する。
【００６６】
また、本発明の無機微粒子Ａは、圧密度が１．１５ｇ／ｃｍ3以上であることが好ましい。なお、本発明における圧密度は、１０ＭＰａ印加して測定した密度であるが、詳細な測定法は後述する。圧密度が上記範囲であると、転写または定着工程でトナー層が圧力を受けた際にトナー粒子間が密着しやすく、ベタ均一性の効果がより高まる。
【００６７】
本発明のトナーは、トナー粒子表面の前記無機微粒子Ａによる被覆率が、２４面積％以上６０面積％以下であることが好ましい。被覆率が上記範囲である場合、画像形成実機の現像器内でトナーが機械的負荷を長く受けた場合でもトナー表面の無機微粒子Ａの偏在が抑えられ、ベタ均一性効果を維持しやすい。
【００６８】
本発明の無機微粒子Ａは、粒度分布におけるピークが１つであることが好ましい。無機微粒子Ａの粒度分布におけるピークが複数ある場合、トナー粒子表面において無機微粒子Ａが均一に付着せずに、偏在して存在する場合があった。
【００６９】
具体的には、より粒径が小さい無機微粒子は、静電的付着力及び、非静電的付着性が強く、粒径の大きな微粒子よりも早くトナー粒子表面に付着していた。その結果、よりスペーサー効果が強い粒径の大きな微粒子は、トナー粒子表面へ粒径の小さな微粒子が付着した上に付着しなければならなくなる。このような場合、トナー粒子上において大粒径微粒子は、不均一に存在することとなり、本発明の効果を減じる要因となる。
【００７０】
［その他外添剤］
本発明では、流動性向上や摩擦帯電量調整のために、その他の外添剤が添加されていてもよい。
【００７１】
当該外添剤としては、シリカ、酸化チタン、酸化アルミニウム、チタン酸ストロンチウムの如き無機微粒子が好ましい。トナー粒子と外添剤との混合は、ヘンシェルミキサーの如き公知の混合機を用いることができるが、混合できればよく、特に装置は限定されるものではない。
【００７２】
［キャリア］
本発明のトナーは、長期にわたり安定した画像が得られるという点で、磁性キャリアと混合して二成分系現像剤として用いることが好ましい。
【００７３】
磁性キャリアとしては、例えば、表面を酸化した鉄粉、或いは、未酸化の鉄粉や、鉄、リチウム、カルシウム、マグネシウム、ニッケル、銅、亜鉛、コバルト、マンガン、希土類の如き金属粒子、それらの合金粒子、酸化物粒子、フェライト等の磁性体や、磁性体と、この磁性体を分散した状態で保持するバインダー樹脂とを含有する磁性体分散樹脂キャリア（いわゆる樹脂キャリア）等、一般に公知のものを使用できる。
【００７４】
［製造方法］
本発明のトナー粒子は、乳化凝集法、溶融混練法、溶解懸濁法など従来公知のトナー製造方法で製造することが可能であり、特に限定されない。
【００７５】
上記のごとき製造方法で製造されたトナー粒子に必要に応じ選択された外部添加剤を加えて混合（外添）してもよい。例えば、シリカ、アルミナ、チタニア、炭酸カルシウム等の無機微粉体や、ビニル系樹脂、ポリエステル樹脂、シリコーン樹脂等の樹脂粒子などがあげられる。これらの無機微粉体や樹脂粒子は、帯電性制御、流動性助やクリーニング助剤等の外添剤として機能する。混合装置の一例としては、ダブルコン・ミキサー、Ｖ型ミキサー、ドラム型ミキサー、スーパーミキサー、ヘンシェルミキサー、ナウタミキサ、メカノハイブリッド（日本コークス工業株式会社製）などが挙げられる。
【００７６】
次に、本発明に関わる各物性の測定方法について記載する。
【００７７】
＜形状係数ＳＦ−２の測定方法＞
透過型電子顕微鏡Ｈ−７５００（日立製作所製）を用い、加速電圧１００ｋＶにて観察し、無機微粒子の断面の拡大写真を撮影する。拡大写真の倍率は１０００倍とし、一視野に無機微粒子が１００〜２００個存在する画像を任意に５つ選ぶ。任意に選んだ５つの画像に存在する全ての無機微粒子について以下の方法によって、形状係数ＳＦ−２を求める。形状係数を示すＳＦ−２は、上記画像をインターフェースを介してニレコ社製画像解析装置（ＬｕｚｅｘＩＩＩ）に導入し解析を行い、下式より算出し得られた値を形状係数ＳＦ−２と定義する。形状係数ＳＦ−２は、粒子の円さの度合を示す。
形状係数ＳＦ−２＝１００×Ｌ2／（４×ＡＲＥＡ×π）
（式中、Ｌは粒子の周囲長を示し、ＡＲＥＡは粒子の投影面積を示す。）
【００７８】
＜トナー粒子表面における無機微粒子の粒度の測定方法、及び粒度分布指標の算出＞
本発明においてトナー粒子表面における無機微粒子の体積基準での無機微粒子の粒度は、日立超高分解能電界放出形走査電子顕微鏡Ｓ−４８００（（株）日立ハイテクノロジーズ）にて撮影されたトナー表面画像を、画像解析ソフトＩｍａｇｅ−Ｐｒｏ  Ｐｌｕｓ  ｖｅｒ．５．０（（株）日本ローパー）により解析して算出する。
【００７９】
トナー１粒子あたり、トナー表面における無機微粒子１００個を上記ＳＥＭ装置にて観察する。得られた画像から円相当径の累積頻度において、小粒子側からの累積値が１６体積％となる粒径をＤ１６、累積値が５０体積％となる粒径をＤ５０、累積値が８４体積％となる粒径をＤ８４とする。同様の操作を１０個のトナー粒子に対して行い、その平均値を求めた。求められた値より粒度分布指標Ａ：Ｄ８４／Ｄ１６、粒度分布指標Ｂ：Ｄ８４／Ｄ５０をそれぞれ算出した。なお、本発明における無機微粒子Ａの粒度測定は、転写性向上に効果のある５０ｎｍ以上の粒子のみカウントした。
【００８０】
＜トナー粒子表面における無機微粒子Ａの被覆率の測定方法＞
前記無機微粒子粒度測定に用いたＳＥＭ画像を、画像解析ソフトＩｍａｇｅＪに取り込んで２値化を行い、５０ｎｍ以上の粒子についてトナー表面における無機微粒子Ａの面積比率を求めた。
【００８１】
＜無機微粒子Ａの真密度の測定方法＞
無機微粒子の真密度の測定は、乾式自動密度計アキュピックＩＩ１３４０（島津製作所（株）社製）を用いて測定した。この際、１０ｃｍ3の試料容器を用い、試料前処理としてはヘリウムガスパージを最高圧１９．５ｐｓｉｇ（１３４．４ｋＰａ）で１０回行う。この後、容器内圧力が平衡に達したか否かの圧力平衡判定値として、試料室内の圧力の振れが０．００５０ｐｓｉｇ／ｍｉｎを目安とし、この値以下であれば平衡状態とみなして測定を開始し、真密度を自動測定する。測定は５回行い、その平均値を求めて真密度（ｇ／ｃｍ3）とする。
【００８２】
＜無機微粒子の圧密度の測定方法＞
無機微粒子の圧密度の測定は、断面積３８１ｍｍ2の長方形の錠剤成型器を用いた。成型部に無機微粒子を１．５０ｇ投入し、プレス機を用いて１０ＭＰａの圧力を１０秒間を加えた。圧力開放した直後にサンプルの厚さをマイクロメータを用いて測定した。同様に３回測定を行い、平均値をサンプルの厚さとして圧密度を算出した。
【００８３】
＜トナーの重量平均粒径（Ｄ４）の測定＞
トナーの重量平均粒径（Ｄ４）は、１００μｍのアパーチャーチューブを備えた細孔電気抵抗法による精密粒度分布測定装置「コールター・カウンター  Ｍｕｌｔｉｓｉｚｅｒ  ３」（登録商標、ベックマン・コールター社製）と、測定条件設定及び測定データ解析をするための付属の専用ソフト「ベックマン・コールター  Ｍｕｌｔｉｓｉｚｅｒ  ３  Ｖｅｒｓｉｏｎ３．５１」（ベックマン・コールター社製）を用いて、実効測定チャンネル数２万５千チャンネルで測定し、測定データの解析を行ない、算出する。測定に使用する電解水溶液は、特級塩化ナトリウムを脱イオン水に溶解して濃度が約１質量％となるようにしたもの、例えば、「ＩＳＯＴＯＮ  ＩＩ」（ベックマン・コールター社製）が使用できる。
【実施例】
【００８４】
以下、製造例及び実施例により本発明を説明する。以下の説明において、部数は質量部基準である。
【００８５】
＜結着樹脂（ポリエステル樹脂）の製造例＞
・ポリオキシプロピレン（２．２）−２，２−ビス（４−ヒドロキシフェニル）プロパン：多価アルコール総モル数に対して１００．０ｍｏｌ％
・テレフタル酸：多価カルボン酸総モル数に対して８０．０ｍｏｌ％
・無水トリメリット酸：多価カルボン酸総モル数に対して２０．０ｍｏｌ％
冷却管、撹拌機、窒素導入管、及び、熱電対のついた反応槽に、上記材料を投入した。そして、モノマー総量１００部に対して、触媒として２−エチルヘキサン酸錫（エステル化触媒）ジオクチル酸錫を１．５部添加した。次にフラスコ内を窒素ガスで置換した後、撹拌しながら徐々に昇温し、２００℃の温度で撹拌しつつ、２時間反応させた。
【００８６】
さらに、反応槽内の圧力を８．３ｋＰａに下げ、１時間維持した後、１８０まで冷却し、そのまま反応させＡＳＴＭ  Ｄ３６−８６に従って測定した軟化点が１２２℃に達したのを確認してから温度を下げて反応を止めた。得られたポリエステル樹脂の軟化点（Ｔｍ）は１１２℃、ガラス転移温度（Ｔｇ）は６３℃であった。
【００８７】
＜結晶性ポリエステルの製造例＞
・１，６−ヘキサンジオール：
３４．５部（０．２９モル；多価アルコール総モル数に対して１００．０ｍｏｌ％）
・ドデカン二酸：
６５．５部（０．２８モル；多価カルボン酸総モル数に対して１００．０ｍｏｌ％）
冷却管、撹拌機、窒素導入管、及び、熱電対のついた反応槽に、上記材料を秤量した。次にフラスコ内を窒素ガスで置換した後、撹拌しながら徐々に昇温し、１４０℃の温度で撹拌しつつ、３時間反応させた。
・２−エチルヘキサン酸錫：０．５部
その後、上記材料を加え、反応槽内の圧力を８．３ｋＰａに下げ、温度２００℃に維持したまま、４時間反応させ、結晶性ポリエステルを得た。得られた結晶性ポリエステルは明確な吸熱ピークを有していた。
【００８８】
＜無機微粒子（シリカ）１〜１２の製造例＞
無機微粒子１の製造には、燃焼炉は、内炎と外炎が形成できる二重管構造の炭化水素−酸素混合型バーナーを用いた。バーナー中心部にスラリー噴射用の二流体ノズルが接地され、原料の珪素化合物が導入される。二流体ノズルの周囲から炭化水素−酸素の可燃性ガスが噴射され、還元雰囲気である内炎及び外炎を形成する。可燃性ガスと酸素の量及び流量の制御により、雰囲気と温度、火炎の長さ等が調整される。火炎中において珪素化合物からシリカ微粒子が形成され、さらに所望の粒径になるまで融着させる。その後、冷却後、バグフィルター等により捕集することによって得られる。
【００８９】
原料の珪素化合物として、ヘキサメチルシクロトリシロキサンを用いて、無機微粒子を製造し、得られた無機微粒子１００部に、ヘキサメチルジシラザン４部で表面処理し、無機微粒子１を得た。
【００９０】
さらに無機微粒子１と同様にして、バーナーによる火炎の大きさと温度と流量を調整し、粒度分布、形状係数、真密度の異なる無機微粒子２〜２１を得た。得られた無機微粒子１〜２１の物性を表１に示す。
【００９１】
【表１】
2019095615.tif 000002
【００９２】
＜トナー１〜２４の製造例＞
（トナー粒子１の製造）
・非晶性ポリエステル樹脂                                            ９３．０部
・結晶性ポリエステル                                                  ７．０部
・３，５−ジ−ｔ−ブチルサリチル酸アルミニウム化合物                  ０．１部
・フィッシャートロプシュワックス（最大吸熱ピークのピーク温度９０℃）  ５．０部
・Ｃ．Ｉ．ピグメントブルー１５：３                                    ５．０部
前記処方で示した原材料をヘンシェルミキサー（ＦＭ７５Ｊ型、三井三池化工機（株）製）を用いて、回転数２０ｓ-1、回転時間５ｍｉｎで混合した後、温度１２５℃に設定した二軸混練機（ＰＣＭ−３０型、株式会社池貝製）にて混練した。得られた混練物を冷却し、ハンマーミルにて１ｍｍ以下に粗粉砕し、粗砕物を得た。得られた粗砕物を、機械式粉砕機（Ｔ−２５０、ターボ工業（株）製）にて微粉砕した。さらに回転型分級機（２００ＴＳＰ、ホソカワミクロン社製）を用い、分級を行い、トナー粒子１を得た。回転型分級機（２００ＴＳＰ、ホソカワミクロン社製）の運転条件は、分級ローター回転数を５０．０ｓ-1とした。得られたトナー粒子１は、重量平均粒径（Ｄ４）が６．４μｍであった。
【００９３】
得られたトナー粒子１は、示差走査熱量分析によるＤＳＣ曲線において、７４℃に結晶性ポリエステル由来の吸熱ピークを有し、９０℃にワックス成分由来の吸熱ピークを有していた。
【００９４】
（トナー１〜２４の製造）
得られたトナー粒子１の１００．０部に、ヘキサメチルジシラザン２０．０質量％で表面処理した一次平均粒子径１５ｎｍの疎水性シリカ微粒子１．０部、及び無機微粒子１〜２１を１．８〜６．０部添加し、ヘンシェルミキサー（ＦＭ７５Ｊ型、三井三池化工機（株）製）で混合し、目開き５４μｍの超音波振動篩を通過させトナー１〜２４を得た。
【００９５】
＜トナー２５の製造例＞
（トナー粒子２の製造）
・非晶性ポリエステル樹脂                                          １００．０部
・３，５−ジ−ｔ−ブチルサリチル酸アルミニウム化合物                  ０．１部
・フィッシャートロプシュワックス（最大吸熱ピークのピーク温度９０℃）  ５．０部
・Ｃ．Ｉ．ピグメントブルー１５：３                                    ５．０部
前記処方にて、その他はトナー粒子１と同様にしてトナー粒子２を得た。得られたトナー粒子２は、重量平均粒径（Ｄ４）が６．４μｍであり、示差走査熱量分析によるＤＳＣ曲線において、９０℃にワックス成分由来の吸熱ピークを有していた。
【００９６】
（トナー２５の製造）
得られたトナー粒子２の１００．０部に、ヘキサメチルジシラザン２０．０質量％で表面処理した一次平均粒子径１５ｎｍの疎水性シリカ微粒子１．０部、及び無機微粒子５を３．７部添加し、ヘンシェルミキサー（ＦＭ７５Ｊ型、三井三池化工機（株）製）で混合し、目開き５４μｍの超音波振動篩を通過させトナー２５を得た。
【００９７】
得られたトナーを表２に示す。
【００９８】
【表２】
2019095615.tif 000003
【００９９】
前記トナー１〜２５とシリコーン樹脂で表面被覆した磁性フェライトキャリア粒子（個数平均粒径３５μｍ）とで、トナー濃度が９質量％になるようにＶ型混合機（Ｖ−１０型：株式会社徳寿製作所）で０．５ｓ-1、５分間で混合し、二成分系現像剤１〜２５を得た。二成分系現像剤１〜２５を用いて後述する評価を行った結果を表３に示す。
【０１００】
［評価］
評価する画像形成装置として、キヤノン製フルカラー複写機ｉｍａｇｅＰＲＥＳＳ  Ｃ１００００ＶＰ改造機を用いた。この画像形成装置は、像担持体として静電潜像を形成させる感光体を有し、感光体の静電潜像を二成分現像器によりトナー像として現像する現像工程を有する。さらに、現像されたトナー像を中間転写体に転写し、その後に中間転写体のトナー像を転写媒体である紙に転写する転写工程を有し、紙上のトナー像を熱により定着する定着工程を有する。この画像形成装置のシアンステーションの現像器に、二成分系現像剤１〜２５を投入し、評価を行った。
【０１０１】
低温低湿環境下（１０℃、１５％ＲＨ）、及び低温高湿環境下（１０℃／８５％ＲＨ）での１０００枚及び１０万枚の耐久画像出力試験後に、以下の方法で評価を行った。耐久画像は、画像の印字比率は５％とし、初期の画像濃度が１．５０となるように現像バイアスを調整した。評価紙は、コピー用古紙再生紙ＧＦ−Ｒ１００Ｗ（Ａ４、坪量６７ｇ／ｍ2、キヤノンマーケティングジャパン株式会社より販売）を用いた。
【０１０２】
＜評価１＞低温低湿ベタ画像濃度均一性の評価
ベタ画像濃度均一性の評価は、コピー古紙再生紙ＧＦ−Ｒ１００Ｗにベタ画像を出力後、２ｃｍ角の画像をデジタルマイクロスコープにて取り込み、取り込んだ画像をＩｍａｇｅＪにて８ｂｉｔグレースケール変換を行った後、濃度ヒストグラムを計測し、その標準偏差を求めた。その標準偏差の値に応じ以下の評価基準にてランク付けを行った。
Ａ：標準偏差２．０未満（非常に優れている、肉眼では不均一性を認識できない）
Ｂ：標準偏差２．０以上３．０未満（かなり優れている）
Ｃ：標準偏差３．０以上４．０未満（優れている）
Ｄ：標準偏差４．０以上６．０未満（少し優れている）
Ｅ：標準偏差６．０以上（従来技術レベル、遠目で不均一性を感じる）
【０１０３】
＜評価２＞ハーフトーン画像濃度均一性の評価
ハーフトーン画像濃度均一性の評価は、コピー古紙再生紙ＧＦ−Ｒ１００Ｗに画像濃度０．８０のハーフトーン画像を出力後、２ｃｍ角の画像をデジタルマイクロスコープにて取り込み、取り込んだ画像をＩｍａｇｅＪにて８ｂｉｔグレースケール変換を行った後、濃度ヒストグラムを計測し、その標準偏差を求めた。その標準偏差の値に応じ以下の評価基準にてランク付けを行った。
Ａ：標準偏差２．５未満（非常に優れている、肉眼では不均一性をほぼ認識できない）
Ｂ：標準偏差２．５以上３．５未満（かなり優れている）
Ｃ：標準偏差３．５以上４．５未満（優れている）
Ｄ：標準偏差４．５以上６．５未満（少し優れている）
Ｅ：標準偏差６．５以上（従来技術レベル、遠目で不均一性を感じる）
【０１０４】
＜評価３＞転写時飛び散りの評価＞
転写飛び散りの評価は、連続通紙後、２ドット縦ライン画像を作成してＡ４紙に出力し、その画像を評価に用いた。紙上の２ドットのライン幅をデジタルマイクロスコープＶＨＸ−５００（レンズワイドレンジズームレンズＶＨ−Ｚ１００・キーエンス社製）を用いて計測し、転写前のライン幅（感光体上の転写前のライン幅）からの変化率を求めた。転写によるライン幅の変化率に応じ以下の基準でランク付けを行って、転写飛び散りの評価を行った。
Ａ：ライン幅の変化率が３％未満
Ｂ：ライン幅の変化率が３％以上６％未満
Ｃ：ライン幅の変化率が６％以上１０％未満
Ｄ：ライン幅の変化率が１０％以上１５％未満
Ｅ：ライン幅の変化率が２０％以上
【０１０５】
＜評価４＞低温高湿環境ベタ画像濃度均一性の評価
ベタ画像濃度均一性の評価は、コピー古紙再生紙ＧＦ−Ｒ１００Ｗにベタ画像を出力後、２ｃｍ角の画像をデジタルマイクロスコープにて取り込み、取り込んだ画像をＩｍａｇｅＪにて８ｂｉｔグレースケール変換を行った後、濃度ヒストグラムを計測し、その標準偏差を求めた。その標準偏差の値に応じ以下の評価基準にてランク付けを行った。
Ａ：標準偏差２．０未満（非常に優れている、肉眼では不均一性を認識できない）
Ｂ：標準偏差２．０以上３．０未満（かなり優れている）
Ｃ：標準偏差３．０以上４．０未満（優れている）
Ｄ：標準偏差４．０以上６．０未満（少し優れている）
Ｅ：標準偏差６．０以上（従来技術レベル、遠目で不均一性を感じる）
【０１０６】
＜評価５＞低温低湿環境耐久時のベタ画像濃度均一性の評価
低温低湿環境耐久時のベタ画像濃度均一性の評価は、１０万枚の画像出力耐久後、コピー古紙再生紙ＧＦ−Ｒ１００Ｗにベタ画像を出力し、２ｃｍ角の画像をデジタルマイクロスコープにて取り込み、取り込んだ画像をＩｍａｇｅＪにて８ｂｉｔグレースケール変換を行った後、濃度ヒストグラムを計測し、その標準偏差を求めた。その標準偏差の値に応じ以下の評価基準にてランク付けを行った。
Ａ：標準偏差２．０未満（非常に優れている、肉眼では不均一性を認識できない）
Ｂ：標準偏差２．０以上３．０未満（かなり優れている）
Ｃ：標準偏差３．０以上４．０未満（優れている）
Ｄ：標準偏差４．０以上６．０未満（少し優れている）
Ｅ：標準偏差６．０以上（従来技術レベル、遠目で不均一性を感じる）
【０１０７】
【表３】
2019095615.tif 000004
【０１０８】
以上で示したように、本発明のトナーを用いて画像形成を行うと低温環境で表面凹凸の大きいラフ紙を使用した場合でも、高品質な画像を出力できる。